INPI-France/Brevets-Francais-2024-Chunked huggingface dataset:
L’échantillon est préparé en effectuant une solution du polymère à 10 mg/ml dans le tétrahydrofurane. L’échantillon est placé dans un four à 54 °C pendant 10 minutes puis dans un agitateur oscillant pendant 60 minutes pour aider la dissolution. Après inspection visuelle, l’échantillon apparait totalement dissout dans le solvant.
L’échantillon préparé a été analysé en utilisant deux colonnes polypore 300 x 7,5 mm (fabriquées par Agilent Technologies, un système chromatographique Waters 2695, une phase mobile tétrahydrofurane et une détection par indice de réfraction. L’échantillon a été filtré su filtre Nylon 0,45 µm avant d’être injecté dans le chromatographe liquide. Les standards utilisés pour l’étalonnage sont les standards Easi Vial narrow polystyrene (PS) de chez Agilent Technologies.
Des standards de polystyrène allant de 2.520.000 à 162 Daltons ont été utilisés pour l’étalonnage.
Le système est muni d’un détecteur PSS SECcurity 1260 RI. La courbe d’étallonage polystyrène a été utilisée pour déterminer le poids moléculaire moyen. L’enregistrement des diagrammes et la détermination des différents poids moléculaires a été faite par le programme Win GPC Unichrom 81.
Détermination du point de fusion par calorimétrie différentielle à balayage (ou DSC) :
Cette méthode décrit la procédure générale pour déterminer le point de fusion de polymères par calorimétrie différentielle à balayage. Cette méthode est basée sur les normes ASTM E791 et ASTM D 34182 et l’étalonnage de la DSC est effectuée selon la norme ASTM E 9672.
Copolymère acrylate de béhényle / acrylate de 2-hydroxyéthyle (Polymère 1) :
Dans un flacon à 4 cols équipé d’un agitateur à lame latérale, d’un thermomètre interne, deux entonnoirs, un condensateur à reflux, et une extension pour deux autres cols, 175 g acrylate de béhényle, 25 g d’acrylate de 2-hydroxyéthyle et 0,4 g de 2,2’-azobis(2-méthylbutyronitrile (Akzo Nobel) ont été ajoutés pendant 60 minutes à 80 °C dans 40 g d’isopropanol sous agitation après avoir éliminé l’oxygène du système à l’aide d’une purge d’azote pendant 20 minutes. Le mélange a été agité à 80 °C pendant 3 heures. Puis le solvant a été éliminé par distillation sous vide, puis on a ajouté 1 g de peroxyde de dilauryle et la réaction a été poursuivie pendant 60 minutes à 110 °C. L’étape a été répétée. Le mélange a ensuite été refroidi à 90 °C et un jet d’eau déminéralisée a été ajouté puis on a agité. L’eau a été éliminée par distillation sous vide.
Poids moléculaire : Mn = 7300 g/mol , Mw = 21000 , Mw/Mn = 2,8
Point de fusion : 65 °C
Copolymère acrylate de stéaryle / acrylate de 2-hydroxyéthyle (Polymère 2) :
Dans un flacon à 4 cols équipé d’un agitateur à lame latérale, d’un thermomètre interne, deux entonnoirs, un condensateur à reflux, et une extension pour deux autres cols, 155 g acrylate de stéaryle, 45 g d’acrylate de 2-hydroxyéthyle et 0,4 g de 2,2’-azobis(2-méthylbutyronitrile (Akzo Nobel) ont été ajoutés pendant 90 minutes à 80 °C dans 50 g d’isopropanol sous agitation après avoir éliminé l’oxygène du système à l’aide d’une purge d’azote pendant 20 minutes. Le mélange a été agité à 80 °C pendant 3 heures. Puis le solvant a été éliminé par distillation sous vide, puis on a ajouté 1 g de peroxyde de dilauryle et la réaction a été poursuivie pendant 60 minutes à 125 °C. L’étape a été répétée. Le mélange a ensuite été refroidi à 90 °C et un jet d’eau déminéralisée a été ajouté puis on a agité. L’eau a été éliminée par distillation sous vide.
Poids moléculaire : Mn = 7500 g/mol , Mw = 19000 , Mw/Mn = 2,6
Point de fusion : 49 °C
D’après les nombreux travaux scientifiques, la composition chimique des OPC des pépins de raisin est très complexe. On distingue les flavanols monomères (catéchine, épicatéchine, épicatéchine- 3-O-gallate), et diverses combinaisons entre ces molécules monomériques allant du dimère (2 unités monomères) au décamère (10 unités monomères). Le mode de liaison interflavanique implique le carbone C4-C8 ou C4-C6 et caractéristique des oligomères de la série B.
Selon un mode de réalisation, la somme des flavanols monomères se situe entre 18 et 32% de l’extrait, et celle des flavanols dimères est entre 30 et 40%.
Selon un autre mode de réalisation, somme des flavanols monomères se situe entre 5 et 7% de l’extrait, et celle des flavanols dimères est entre 5 et 7%.
Préférentiellement, la teneur en monomère de catéchines est inférieure à 5% et la teneur en proanthocyanidines dimère B1 est inférieure à 8%.
Selon un mode de réalisation, l’extrait de raisin est fabriqué à partir des pépins de raisin de l’espèce Vitis vinifera L séchés, débarrassés de la pulpe et non fermentés et est obtenu par une succession d’étapes d’extraction, de purification et de séchage. L’extrait pourra être obtenu par toute technique connue de l’homme du métier.
Les principaux constituants de l’extrait de raisin selon l’invention sont quantifiés par chromatographie liquide haute performance en phase inverse avec détection par absorption ultraviolette.
Ainsi, et selon un mode de réalisation, la présente invention concerne l’utilisation d’un extrait de pépins de raisin en tant qu’activateur de produit insecticide.
Extrait de pin ( Pinus pinaster )
L’extrait de pin selon la présente invention appartient au genre Pinus et peut être un Pin maritime ou pin des Landes ( Pinus pinaster ) ou un Pin sylvestre ( Pinus sylvestris ).
Préférentiellement, l’extrait est un extrait de l’espèce Pinus pinaster .
Typiquement, l’extrait de pin pourra être obtenu à partir des aiguilles, des bourgeons, de l’écorce ou de la résine
Préférentiellement, l’extrait de pin est obtenu à partir de l’écorce de Pinus pinaster .
D’après la littérature (Jerez M & al, Eur Food Res Technol , 229, 651–659, 2009), les principaux polyphénols de l’écorce de pin maritime appartiennent aux classes phytochimiques suivantes : - Acides hydroxycinnamiques et leurs glycosides (acide caféique, acide férulique, acide paracoumarique etc) - Acides hydroxybenzoïques (acide gallique) - oligomères procyanidoliques (catéchine, procyanidols dimères, trimères etc) - flavonoïdes monomères et leurs glycosides (taxifoliol).
L’extrait d’écorce de pin selon l’invention est riche en oligomères procyanidoliques
Le taux d’oligomères procyanidoliques est supérieur ou égal à 30% de l’extrait. La somme de la catéchine et procyanidol dimère B3 ne doit pas être inférieur à 17%. Les acides phénoliques, hydroxy cinnamiques et le taxifoliol sont présents en quantités très faibles en dépassant pas 3%.
Les principaux constituants de l’extrait d’écorce de pin maritime selon l’invention sont quantifiés par chromatographie liquide haute performance en phase inverse avec détection par absorption ultraviolette.
Selon un mode de réalisation très particulier, la première portion 110 comprend une cavité 113 fermée à l'exception d'une ouverture débouchant au niveau de l'extrémité finale 116.
Comme illustré à la , et selon un exemple, en coupe selon un plan parallèle à un plan vertical comprenant la direction principale d'extension X 100 , la deuxième portion 120 est inclue dans la cavité 113, et de préférence de sorte à remplir entièrement la cavité 113 afin que la deuxième portion 120 puisse affleurer avec la surface supérieure 112.
Selon un mode de réalisation particulier, la coopération entre la première portion 110 et la deuxième portion 120, ne s’effectue pas forcément au droit de la portion concave 114.
Alternativement la deuxième portion 120 peut s’étendre au-delà de la première portion 110. En effet, elle peut continuer dans son prolongement au niveau de l’extrémité finale 116.
SYSTÈME AGITATEUR/RÉCIPIENT
Comme illustré aux figures 3A et 3B, l’invention concerne un système comprenant un agitateur 100 et un récipient 300. le récipient 300 étant configuré de sorte à pouvoir contenir un liquide, de préférence une boisson 200 chaude.
L'agitateur 100 est configuré pour s’insérer afin de se maintenir au niveau d'un rebord 301 du récipient 300.
Avantageusement, l’insertion de l'agitateur 100 sur le rebord 301 permet un maintien stable et isostatique de l’agitateur 100 par rapport au récipient 300.
Selon un mode de réalisation particulier, lorsque l'agitateur 100 est maintenu en position sur le rebord 301, la deuxième portion 120 n'est pas en contact direct avec le rebord 301 mais est au moins partiellement en aplomb de la boisson 200 chaude de sorte à pouvoir chauffer sous l’émanation des vapeurs en provenance de la boisson 200 chaude.
Selon un mode de réalisation très particulier, lorsque la deuxième portion 120 atteint sa température de fusion t2, alors, le deuxième matériau est dans un état liquide et est apte à pouvoir couler le long de la rampe 119.
Comme illustré à la et selon un mode de réalisation particulier, lorsque l’agitateur 100 est plongé dans la boisson 200, la deuxième portion 120 est apte à se dissoudre progressivement dans le récipient 300 et à se mélanger avec la boisson 200.
TYPOLOGIE
Selon un mode de réalisation, le récipient 300 peut être une tasse, un verre, un mug, un gobelet, un bol.
Selon un mode de réalisation, l'agitateur 100 prend la forme d'une languette courbe.
Selon un mode de réalisation particulier, l’épaisseur de la première portion 110 est constante selon une ligne de balayage. De préférence, l’épaisseur est calculée dans un plan perpendiculaire au plan de coupe dans lequel est présenté l’agitateur 100 de la et cette épaisseur peut être égale à 4 mm.
Avantageusement, l’agitateur 100 est compris entièrement dans une enveloppe dont les dimensions sont au moins l’une parmi les suivantes : largeur = 10 mm, longueur = 90 mm, épaisseur = 15 mm.
Selon un mode de réalisation préféré, les sels métalliques sont organiques, de préférence choisis parmi les citrates, les lactates, les glycolates, les gluconates, les acétates, les propionates, les fumarates, les oxalates, les glycinates, les tartrates, les acétylacétonates, leurs hydrates et leurs mélanges, plus préférentiellement parmi l’acétate d’aluminium basique, l’oxalate d’aluminium, le citrate d’aluminium hydraté ou non hydraté, le lactate d’aluminium, le glycinate d’aluminium, l’acétylacétonate d’aluminium et leurs mélanges
Selon un mode de réalisation plus préféré, les sels métalliques sont choisis parmi les acétates, les lactates, les acétylacétonates, et leurs mélanges, de préférence parmi l’acétate d’aluminium, le lactate d’aluminium, l’acétylacétonate d’aluminium, et leurs mélanges, plus préférentiellement parmi l’acétate d’aluminium basique, le lactate d’aluminium, l’acétylacétonate d’aluminium, et leurs mélanges.
Alcoxydes métalliques Le ou les composé(s) métallique(s) peuvent être choisis parmi β) les alcoxydes métalliques de formules (Ia) , (Ib) , (Ic) et (Id) suivantes et leurs mélanges : M-(OR 1 ) n (Ia) R-M-(OR 1 ) n-1 (Ib) (R 1 O) n-1 -M-R''-M'-(OR 1 ’) n’-1 (Ic) R-M(R’)-(OR 1 ) n-2 (Id) Formules (Ia) , (Ib) , (Ic) et (Id) dans lesquelles: - M et M' , identiques ou différents, représentent un atome choisi parmi les métaux alcalino-terreux, les métaux de transition tels que le titane ou le zirconium, les métaux de la famille des lanthanides, les métaux de post transition tels que l’aluminium ou l’étain et les métalloïdes tels que le bore ; de préférence les métaux de transition tels que le titane ou le zirconium et de post transition tels que l’aluminium; - n et n’ représentent respectivement les valences des atomes représentés par M et M’ ; - R 1 et R’ 1 identiques ou différents, représentent un groupe hydrocarboné, linéaire ou ramifié, saturé ou insaturé, ayant de 1 à 30 atomes de carbone, de préférence de 1 à 6 atomes de carbone, ledit groupe hydrocarboné étant éventuellement interrompu par 1 à 20 hétéroatomes choisis parmi O, N, S et P, notamment O ou N ; et/ou ledit groupe hydrocarboné étant éventuellement substitué par un ou plusieurs groupes hydroxy ou carbonyle ; - R et R' , identiques ou différents, représentent un atome d'hydrogène ou un groupe hydrocarboné, linéaire, ramifié ou cyclique, saturé ou insaturé, ayant de 1 à 30 atomes de carbone, de préférence de 2 à 20 atomes de carbone, éventuellement interrompu par 1 à 20 hétéroatomes choisis parmi O, N, S et/ou P, notamment O ou N et/ou ledit groupe hydrocarboné étant éventuellement substitué par un ou plusieurs groupes hydroxy ou carbonyle ; - R" représente -O-, -NR 2 -, -S- ou un groupe divalent hydrocarboné, linéaire, cyclique ou ramifié, saturé ou insaturé, ayant de 1 à 30 atomes de carbone, de préférence de 2 à 20 atomes de carbone, éventuellement interrompu par 1 à 20 hétéroatomes choisis parmi O, N, S et P notamment O ou N, avec R 2 représentant un groupe hydrocarboné, linéaire, cyclique ou ramifié, saturé ou insaturé, ayant de 1 à 30 atomes de carbone, de préférence de 2 à 20 atomes de carbone.
Dispersion aqueuse (D) La dispersion aqueuse (D) comprend a) au moins un (co)polymère possédant au moins un motif acétoacétate de formule (I) telle que définie précédemment, b) au moins une polyvinylpyrrolidone et c) de l’eau.
(Co)polymères possédant au moins un motif acétoacétate
Au sens de l’invention, le terme "(co)polymères" signifie que le polymère à motif(s) acétoacétate selon l’invention peut être un homopolymère ou un copolymère.
Ainsi, les (co)polymères porteurs d’un ou plusieurs motifs acétoacétate considérés selon l’invention sont obtenus par polymérisation de monomères M , identiques ou différents, dont au moins des monomères à motif(s) acétoacétate.
Ainsi, selon une première variante, les (co)polymères à motif(s) acétoacétate selon l’invention sont des homopolymères et sont donc obtenus par polymérisation de monomères identiques à motifs acétoacétates.
Selon une seconde variante, les (co)polymères à motif(s) acétoacétate selon l’invention sont des copolymères et ces copolymères peuvent être obtenus soit par copolymérisation de monomères à motifs acétoacétates différents soit par copolymérisation de monomères à motifs acétoacétates, identiques ou différents, avec des monomères dits " M’ " non porteurs de motif acétoacétate et identiques ou différents.
De préférence, les (co)polymères à motif(s) acétoacétate selon l’invention sont des copolymères obtenus par polymérisation d’un ou plusieurs monomères à motif(s) acétoacétate, identiques ou différents, de préférence identiques, avec un ou plusieurs monomères M’ , identique(s) ou différent(s), non porteur(s) de motif acétoacétate.
Monomères à motif(s) acétoacétate Le ou les monomères à motif(s) acétoacétate sont de préférence choisis parmi les monomères de formule (II) suivante : dans laquelle : - R a représente un atome d’hydrogène ou un groupe (C 1 -C 4 ) alkyle, linéaire ou ramifié, et de préférence est un groupe méthyle, - R b et R c , identiques ou différents, représentent un atome d’hydrogène ou un groupe (C 1 -C 4 ) alkyle, linéaire ou ramifié, et de préférence R b et R c représentent un atome d’hydrogène, - R d représente un groupe (C 1 -C 4 ) alkyle, linéaire ou ramifié, et de préférence est un groupe méthyle, et - L représente un groupe (C 1 -C 30 ) alkylène, linéaire ou ramifié, ou cycloalkylène, particulièrement en (C 1 -C 20 ) alkylène, de préférence en (C 2 -C 6 ) alkylène, tel que éthylène, et - n est égal à 0 ou 1, et de préférence 1.
Conviennent ainsi tout particulièrement à l’invention, les monomères choisis parmi le méthacrylate d’acétoacétoxyéthyle, les acétoacétates d’allyle en C 1 -C 20 linéaires ou ramifiés, et leurs mélanges, et plus particulièrement les monomères comprenant au moins le méthacrylate d’acétoacétoxyéthyle et ladite polymérisation étant éventuellement effectuée en présence d’un amorceur radicalaire, notamment de type peroxyde, persulfate ou azoïque.
Ainsi, plus préférentiellement, les (co)polymères à motif acétoacétate selon l’invention sont obtenus par homo- ou co-polymérisation du méthacrylate d’acétoacétoxyéthyle.
Selon un mode de réalisation particulier, les (co)polymères à motif acétoacétate selon l’invention sont des homopolymères obtenus par polymérisation de monomères à motifs acétoacétates identiques.
Selon ce mode de réalisation, le (co)polymère à motif acétoacétate selon l’invention est de préférence un homopolymère obtenu par polymérisation de monomères de formule (II) , et tout particulièrement de méthacrylate d’acétoacétoxyéthyle.
Selon un autre mode de réalisation particulier, les (co)polymères à motif(s) acétoacétate selon l’invention sont des copolymères obtenus par polymérisation : a) de 0,1 à 99,9 % en poids de monomères à motifs acétoacétate, identiques ou différents, par rapport au poids total de monomères, et b) de 0,1 à 99,9 % en poids de monomères M’ , identiques ou différents, dénués de motif acétoacétate, par rapport au poids total de monomères.
Monomères M’ dénués de motif acétoacétate Les monomères M’ dénués de motif acétoacétate peuvent être plus particulièrement choisis parmi : a) les monomères (alkyl)(méth)acrylates de (C 1 -C 20 )alkyle, de formule (F1) : dans laquelle : - R représente un atome d’hydrogène, ou un groupe (C 1 -C 4 )alkyle, linéaire ou ramifié, de préférence méthyle, et - R 1 représente un groupe alkyle en C 1 -C 20 linéaire ou ramifié, en particulier choisi parmi le (méth)acrylate de méthyle, le (méth)acrylate d’éthyle, le (méth)acrylate de n-propyle, le (méth)acrylate d’isopropyle, le (méth)acrylate de n-butyle, le (méth)acrylate de tertio-butyle, le (méth)acrylate de 2-éthylhexyle, le (méth)acrylate de stéaryle, et tout particulièrement le(méth)acrylate de méthyle tel que l’acrylate de méthyle, le(méth)acrylate de 2-éthylhexyle tel que l’acrylate de 2-éthylhexyle, le (méth)acrylate de n-butyle tel que le méthacrylate de n-butyle, et le (méth)acrylate de stéaryle tel que méthacrylate de stéaryle ; b) les monomères (alkyl)(méth)acrylates à groupe cyclique de formule (F2) : dans laquelle : - R représente un atome d’hydrogène, ou un groupe (C 1 -C 4 )alkyle, linéaire ou ramifié, et - R 2 représente un groupe alkyle cyclique ayant de 8 à 30 atomes de carbone, et tout particulièrement le (méth)acrylate d’isobornyle tel que l’acrylate d’isobornyle ; et c) les macromonomères (méth)acrylates siliconés, en particulier ceux dont les homopolymères présentent une température de transition vitreuse (T g ) inférieure ou égale à 25 °C, notamment allant de -100 °C à 25 °C, de préférence allant de -90 °C à 0 °C.
Par "macromonomère siliconé ", on entend une macromolécule siliconée avec un groupe terminal qui lui permet d’agir comme un monomère. Les macromonomères siliconées apporteront une seule unité monomère à une chaîne de la macromolécule terminée.
Concernant les macromonomères (méth)acrylates siliconés, il peut en particulier s’agir de polydiméthylsiloxanes à groupement terminal monoacryloyloxy ou monométhacryloyloxy, et notamment ceux de formule (F3) : dans laquelle : - R 8 désigne un atome d’hydrogène ou un groupement méthyle, de préférence méthyle ; - R 9 désigne un groupe hydrocarboné divalent, linéaire ou ramifié, de préférence linéaire, ayant de 1 à 10 atomes de carbone et contenant éventuellement une ou deux liaisons éther -O- ; de préférence éthylène, propylène ou butylène ; - R 10 désigne un groupe alkyle linéaire ou ramifié, ayant de 1 à 10 atomes de carbone, notamment de 2 à 8 atomes de carbone ; de préférence méthyle, éthyle, propyle, butyle ou pentyle ; et - n désigne un nombre entier allant de 1 à 300, préférentiellement allant de 3 à 200.
Composés thiolés Le ou les agent(s) réticulant(s) peuvent être choisis parmi c’) les composés thiolés, organiques ou inorganiques, polymériques ou non, de préférence organiques ou siliconés, choisis parmi les composés polythiolés ayant au moins deux groupes thiols.
La est une vue en coupe illustrant de façon très schématique un exemple d'un dispositif d'imagerie ultrasonore 100 selon un mode de réalisation.
Le dispositif 100 comprend une sonde ultrasonore 101. La sonde 101 peut comprendre un boîtier de protection, par exemple un boîtier plastique, et un ou plusieurs transducteurs ultrasonores élémentaires disposés à l'intérieur du boîtier. Les transducteurs élémentaires sont par exemple des transducteurs de type CMUT (transducteurs ultrasonores capacitifs à membrane), des transducteurs piézoélectriques, par exemple de type PMUT (transducteurs piézoélectriques à membrane), des transducteurs à cristal, ou tout autre type de transducteurs ultrasonores. Les transducteurs élémentaires sont par exemple disposés en barrette dans le cas d'un dispositif d'acquisition d'images bidimensionnelles, ou en matrice dans le cas d'un dispositif d'acquisition d'images tridimensionnelles. La sonde peut en outre comprendre des circuits électroniques de commande des transducteurs élémentaires.
Les différents éléments composant la sonde 101 n'ont pas été détaillés sur la figure, les modes de réalisation décrits étant compatibles avec toutes ou la plupart des réalisation usuelles de sondes ultrasonores.
Le dispositif 100 comprend en outre une couche 103 en un matériau de couplage ultrasonore, revêtant une face extérieure de la sonde et destinée à faire interface entre la sonde et un corps 150 à analyser, par exemple une partie d'un corps humain ou animal.
A titre d'exemple, la couche 103 est disposée sur et en contact avec une face extérieure du boîtier de la sonde 101. A titre de variante, la couche 103 peut être disposée directement sur les transducteurs ultrasonores de la sonde. Dans ce cas, la couche 103 peut en outre servir de couche de passivation pour protéger les transducteurs contre des agressions extérieures.
L'épaisseur de la couche 103 est par exemple comprise entre 100 µm et 10 mm, de préférence entre 500 µm et 5 mm.
En fonctionnement, la couche 103 est mise en contact, par sa face opposée à la sonde 101, avec le corps à analyser, par exemple, avec une portion de la peau d'un patient ou d'un utilisateur.
Selon un aspect du mode de réalisation de la , la couche 103 est fixée à demeure sur la face extérieure de la sonde 101, par exemple au moyen d'une couche adhésive non détaillée sur la figure, ou directement sans couche adhésive intermédiaire. Autrement dit, à la différence des hydrogels de couplage classiquement utilisés dans le domaine médical, la couche 103 n'est pas un consommable mais constitue un élément pérenne et permanent du dispositif 100.
Pour obtenir un bon couplage entre la sonde et le corps à analyser, il est souhaitable que l'impédance acoustique du matériau de la couche 103 soit proche de celle du corps à analyser, soit de l'ordre de 1,5 MRayls (soit 1,5 MPa.m - 1 .s).
A titre d'exemple, l'impédance acoustique du matériau de la couche 103 est comprise entre 1 et 2 MRayls, de préférence entre 1,4 et 1,8 MRayls.
Selon un aspect des modes de réalisation décrits, la couche 103 est un organogel comprenant une phase liquide comprenant un solvant eutectique profond (DES, de l'anglais "Deep Eutectic Solvent").
Par organogel, on entend ici une matrice polymère gonflée ("swollen" en anglais) par une phase liquide aussi appelé phase dispersée, qui peut être une phase liquide organique, c'est-à-dire non aqueuse, ou une phase mixte, constituée d'un mélange de liquides organiques et aqueux, de préférence avec une proportion d'eau non majoritaire. La matrice polymère est un réseau tridimensionnel de macromolécules, solide à température ambiante, par exemple un réseau de polymères enchevêtrés, un réseau de polymères réticulés, un réseau par interactions faibles (ou gels physiques), etc.
Par solvant eutectique profond, on entend ici un solvant formé par un mélange entre une espèce donneuse (HBD, de l'anglais "Hydrogen Bond Donnor") et une espèce accepteuse (HBA, de l'anglais "Hydrogen Bond Acceptor") de liaisons hydrogènes, dont le point de fusion est inférieur à celui des deux espèces pures. Dans cet exemple, on choisira un solvant eutectique profond liquide à température ambiante, par exemple un solvant eutectique profond dont le point de fusion est inférieur à 50°C et de préférence inférieur à 20°C.
Les inventeurs ont déterminé que l'utilisation d'un organogel à base d'un solvant eutectique profond comme matériau de couplage des ondes ultrasonores est avantageuse.